FR 3108610 A1 20211001 FR 2002962 A 20200326 La présente divulgation concerne de nouveaux complexes de terres rares pouvant être utiles dans les procédés de polymérisation d’alcènes, de diènes conjugués ou de leurs mélanges. En particulier, la présente divulgation concerne un complexe cationique d’yttrium et son procédé de préparation, ainsi qu’un système catalytique comprenant le complexe cationique d’yttrium. Complexe organométallique d’yttrium cationique DOMAINE DE L'INVENTION La présente invention concerne de nouveaux complexes de terres rares pouvant être utiles dans les procédés de polymérisation d’alcènes, de diènes conjugués ou de leurs mélanges. En particulier, la présente invention concerne un complexe cationique d’yttrium et son procédé de préparation, ainsi qu’un système catalytique comprenant ce complexe cationique d’yttrium. ARRIERE PLAN TECHNOLOGIQUE Les complexes de métaux de transition sont connus pour être utiles dans les réactions de polymérisation des alcènes et diènes conjugués. Ainsi, US 7,300,903 divulgue des systèmes catalytiques comprenant des complexes organométalliques, dans lesquels les métaux de transition sont choisis dans le groupe 3 à 11 du tableau périodique, comprenant un ou plusieurs ligands de la famille des salicylaldimines. Ces systèmes peuvent être utilisés dans la polymérisation des alcènes. Des complexes d’yttrium ne sont pas spécifiquement décrits. FR 2 944 800 divulgue, quant à lui, un système catalytique pouvant être employé dans les polymérisations stéréospécifiques des diènes conjugués. Le système catalytique peut comprendre un complexe de terre rare tel que le tri[N,N-bis-(triméthylsilyl)amidure] d’yttrium, un agent d’alkylation tel que le triisobutyl aluminium et un composé à base d’un noyau aromatique tel que le N-(2,6-diisopropyl)phényl-3,5-di-tert-butylsalicylaldimine. Si un grand nombre de complexes et systèmes catalytiques existe, un besoin demeure de disposer de nouveaux complexes organométalliques pouvant être utilisés dans des systèmes catalytiques utiles dans les procédés de polymérisation d’alcènes, de diènes conjugués ou de leurs mélanges. BREVE DESCRIPTION DE L'INVENTION Dans un premier aspect, la présente invention porte sur un complexe organométallique d’yttrium cationique de formule (I) : [YP 2 (L) z ] + [A] - (I) dans laquelle : Y est un atome d’yttrium ; P est un ligand représenté par la formule (a) : (a) dans laquelle : n est un nombre entier allant de 0 à 4 inclus ; chaque R représente indépendamment l’un de l’autre un atome d’halogène, un radical aliphatique en C 1 -C 20 , substitué ou non, un radical cycloaliphatique en C 3 -C 20 , substitué ou non, ou un radical aromatique en C 6 -C 20 , substitué ou non ; x est un nombre entier allant de 0 à 6 inclus ; y est un nombre entier allant de 0 à 6 inclus ; R 1 et R 2 représentent indépendamment l’un de l’autre un atome d’hydrogène, un radical aliphatique en C 1 -C 20 , substitué ou non, un radical cycloaliphatique en C 3 -C 20, substitué ou non, ou un radical aromatique en C 6 -C 20 , substitué ou non ; * désigne les atomes du ligand P établissant une liaison avec l’atome d’yttrium, laquelle liaison est une liaison covalente ou une liaison dative ; L représente une base de Lewis ; z est un nombre allant de 0 à 4 inclus ; et [A] - est un anion non-coordinant. Dans un second aspect, la présente invention porte sur un procédé de préparation d’un complexe organométallique d’yttrium cationique tel que présentement décrit comprenant les étapes de : faire réagir un halogénure d’yttrium en présence d’une base de Lewis L et d’un composé de formule MP dans lequel M désigne un métal alcalin pour donner un précurseur de formule (II) : Y (L) z P 3 (II) dans laquelle : Y est un atome d’yttrium, z désigne un nombre entier ou non allant de 0 à 4, et P désigne un ligand représenté par la formule (a) telle que définie dans l’une quelconques des revendications 1 à 6 ; faire réagir le précurseur de formule (II) avec un agent cationisant pour donner un complexe organométallique d’yttrium cationique. Dans un troisième aspect, la présente invention porte sur un système catalytique comprenant un complexe organométallique d’yttrium cationique tel que présentement décrit et un co-catalyseur, dans lequel le rapport molaire (co-catalyseur) / (complexe organométallique d’yttrium) est supérieur ou égal à 5. DEFINITIONS Dans la présente description, les termes suivants ont les significations ci-après, sauf indication contraire : L’expression « en C x -C y » pour un radical hydrocarboné signifie que ledit radical comprend x à y atomes de carbone. Les termes « radical », « groupe » et « groupement » sont équivalents et interchangeables. « radical aliphatique » désigne un radical hydrocarboné, linéaire ou ramifié, saturé ou insaturé, comprenant de 1 à 20 atomes de carbone. Des exemples de radicaux aliphatiques hydrocarbonés incluent les groupements alkyles en C 1 -C 20 , les groupements alcényles en C 2 -C 20 et les groupements alcynyles en C 2 -C 20 . « alkyle » désigne un radical hydrocarboné saturé, linéaire ou ramifié comprenant de 1 à 20 atomes de carbone, de préférence de 1 à 10 atomes de carbone, par exemple le radical méthyle, éthyle, les radicaux propyles, butyles, pentyles, hexyles, heptyles, octyles, nonyles et décyles. « alcényle » désigne un radical hydrocarboné comprenant au moins une double liaison, ledit radical étant linéaire ou ramifié et comportant de 2 à 20 atomes de carbone, de préférence de 2 à 6 atomes de carbone, par exemple le radical éthényle, vinyle, butényle ou 2-propène-1-yl (allyle). « alcynyle » désigne un radical hydrocarboné comprenant au moins une triple liaison, ledit radical étant linéaire ou ramifié et comportant de 2 à 20 atomes de carbone, de préférence de 2 à 6 atomes de carbone, par exemple le radical éthynyle, propynyle et butynyle. « radical hétéroaliphatique » désigne un radical aliphatique comprenant de 1 à 20 atomes de carbone dans lequel un ou plusieurs atomes de carbone peuvent être indépendamment remplacés par un hétéroatome choisi de préférence parmi l’oxygène, le soufre, le silicium et l’azote. Des exemples de radicaux hétéroaliphatiques incluent les hétéroalkyles parmi lesquels les radicaux éther. « radical cycloaliphatique » ou « radical carbocyclique » désigne un radical hydrocarboné non-aromatique mono- ou polycyclique comprenant de 3 à 20 atomes, saturé ou partiellement insaturé. Des exemples de radicaux cycloaliphatiques incluent les groupements cycloalkyles en C 3 -C 20 et les groupements cycloalkényles en C 3 -C 20 . « cycloalkyle » désigne un radical hydrocarboné saturé monocyclique comprenant de 3 à 20 atomes de carbone, de préférence de 3 à 10 atomes de carbone. Des exemples de radicaux cycloalkyles incluents le radical cyclopentyle, cyclohexyle et cycloheptyle. « cycloalcényle » désigne un radical hydrocarboné monocyclique comprenant au moins une double liaison et comprenant de 3 à 20 atomes de carbone, de préférence de 3 à 10 atomes de carbone. « radical aromatique » désigne un radical aromatique mono- ou polycyclique comprenant de 5 à 20 chaînons pouvant comprendre un ou plusieurs hétéroatomes choisis parmi l’azote, l’oxygène, le soufre, et le phosphore. Des exemples de radicaux aromatiques incluent les groupements aryles et hétéroaryles. « aryle » désigne un radical hydrocarboné aromatique mono- ou polycyclique comprenant de 6 à 20 atomes de carbone, de préférence de 6 à 10 atomes de carbone. Des exemples de radicaux aryles incluent le radical phényle et le radical naphtyle. « hétéroaryle » désigne un radical aromatique mono- ou polycyclique comprenant de 5 à 20 chaînons et comportant, outre des atomes de carbone, un ou plusieurs hétéroatomes, identiques ou différents, choisis parmi l’azote, l’oxygène, le soufre, et le phosphore. « aralkyle » désigne un groupement comprenant un radical alkyle dont un atome d’hydrogène est substitué par un radical aryle, les radicaux alkyle et aryle étant tels que définis ci-dessus. « hétéroaralkyle » désigne un groupement comprenant un radical alkyle dont un atome d’hydrogène est substitué par un radical hétéroaryle, les radicaux alkyle et hétéroaryle étant tels que définis ci-dessus. La notation « (halo) » précédant un radical signifie que celui-ci comprend ou ne comprend pas un atome d’halogène. Par exemple le radical (halo)aryle englobe le radical aryle et le radical aryle halogéné. Par « atome d’halogène » on entend un atome choisi parmi le chlore, le brome, l’iode et le fluor. DESCRIPTION DETAILLEE DE L'INVENTION Complexe organométallique d’yttrium Le complexe organométallique d’yttrium selon la présente invention est un complexe cationique de formule (I) : [YP 2 (L) z ] + [A] - (I) dans laquelle : Y est un atome d’yttrium ; P est un ligand représenté par la formule (a) : (a) dans laquelle : n est un nombre entier allant de 0 à 4 inclus ; chaque R représente indépendamment l’un de l’autre un atome d’halogène, un radical aliphatique en C 1 -C 20 , substitué ou non, un radical cycloaliphatique en C 3 -C 20 , substitué ou non, un radical aromatique en C 6 -C 20 , substitué ou non ; x est un nombre entier allant de 0 à 6 inclus ; y est un nombre entier allant de 0 à 6 inclus ; R 1 et R 2 représentent indépendamment l’un de l’autre un atome d’hydrogène, un radical aliphatique en C 1 -C 20 , substitué ou non, un radical cycloaliphatique en C 3 -C 20, substitué ou non, ou un radical aromatique en C 6 -C 20 , substitué ou non ; * désigne les atomes du ligand P établissant une liaison avec l’atome d’yttrium, laquelle liaison est une liaison covalente ou une liaison dative ; L représente une base de Lewis ; z est un nombre allant de 0 à 4 inclus ; et [A] - est un anion non-coordinant. Les radicaux aliphatique, cycloaliphatique et aromatique définissant R, R 1 et R 2 peuvent être substitués par un ou plusieurs substituants indépendamment choisis parmi les atomes d’halogène, les (halo)cycloalkyles en C 3 -C 6 , les (halo)aryles en C 6 -C 14 , les groupements fonctionnels cyano, nitro, C 1 -C 10 -alkoxy, oxo, C 1 -C 10 -alkoxycarbonyl, di-C 1 -C 10 -alkylecarbamoyl, di-C 1 -C 10 -alkyleamino et les radicaux phosphorés ne comprenant pas de proton acide. Les radicaux cycloaliphatique et aromatique définissant R, R 1 et R 2 peuvent en outre ou alternativement être substitués par un ou plusieurs substituants indépendamment choisis parmi les (halo)alkyles en C 1 -C 10 , les (halo)aralkyles en C 7 -C 12 , les (halo)alcényles en C 2 -C 10 et les (halo)alcynyles en C 2 -C 10 . Dans certains modes de réalisation, dans la formule (a) ci-dessus, chaque R représente indépendamment l’un de l’autre un atome d’halogène ou un radical alkyle en C 1 -C 20 , de préférence un radical alkyle en C 1 -C 10, par exemple un radical méthyle, éthyle, n-propyle, iso-propyle, n-butyle, sec-butyle, iso-butyle ou tert-butyle. Dans certains modes de réalisation, dans la formule (a) ci-dessus, n est égal à 0, 1 ou 2, plus particulièrement 0. Dans certains modes de réalisation, dans la formule (a) ci-dessus, n est égal à 1 et R représente un radical alkyle en C 1 -C 10 , par exemple un radical méthyle, éthyle, n-propyle, iso-propyle, n-butyle ou tert-butyle. Dans certains modes de réalisation, dans la formule (a) ci-dessus, x est égal à 0 ou 1. Dans certains modes de réalisation, dans la formule (a) ci-dessus, y est égal à 0 ou 1. Dans certains modes de réalisation, dans la formule (a) ci-dessus, x est égal à 0 et y est égal à 0. Dans certains modes de réalisation, dans la formule (a) ci-dessus, R 1 représente un atome d’hydrogène, un radical alkyle en C 1 -C 20 , de préférence en C 1 -C 10 , un radical cycloalkyle en C 3 -C 20 , de préférence en C 3 -C 10 , ou un radical aryle en C 6 -C 20 , de préférence en C 6 -C 10 , lesdits radicaux alkyle, cycloaliphatique et aromatique pouvant être substitués par un ou plusieurs substituants tels que décrits ci-dessus, plus particulièrement substitué par un ou plusieurs substituants indépendamment choisis parmi les atomes d’halogène ou les radicaux alkyles en C 1 -C 5 . Dans certains modes de réalisation, R 1 représente un radical alkyle en C 1 -C 20 , de préférence en C 1 -C 10 , voire en C 1 -C 5 , par exemple le méthyle, l’éthyle, le propyle ou l’isopropyle. Dans certains modes de réalisation, dans la formule (a) ci-dessus, R 1 représente un radical aromatique en C 6 -C 10 , plus particulièrement un radical phényle ou naphthyle, pouvant être substitué par un ou plusieurs substituants tels que décrits ci-dessus, plus particulièrement substitué par un ou plusieurs substituants indépendamment choisis parmi les atomes d’halogène ou les radicaux alkyles en C 1 -C 5 . Dans certains modes de réalisation, dans la formule (a) ci-dessus, R 1 représente un radical phényle, tolyle, mésityle, xylyle, di( o -iso-propyl)phenyl ou naphthyle, de préférence di( o -iso-propyl)phenyl. Dans certains modes de réalisation, dans la formule (a) ci-dessus, R 2 représente un atome d’hydrogène, un radical alkyle en C 1 -C 20 , de préférence en C 1 -C 10 , un radical cycloalkyle en C 3 -C 20 , de préférence en C 3 -C 10 , ou un radical aryle en C 6 -C 20 , de préférence en C 6 -C 10 , lesdits radicaux alkyle, cycloaliphatique et aromatique pouvant être substitués par un ou plusieurs substituants tels que décrits ci-dessus, plus particulièrement substitué par un ou plusieurs substituants indépendamment choisis parmi les atomes d’halogène ou les radicaux alkyles en C 1 -C 5 . Dans certains modes de réalisation, R 2 représente un radical alkyle en C 1 -C 20 , de préférence en C 1 -C 10 , voire en C 1 -C 5 , par exemple le méthyle, l’éthyle, le propyle ou l’isopropyle. Dans certains modes de réalisation, R 1 et R 2 représentent un radical alkyle en C 1 -C 20 , de préférence en C 1 -C 10 , voire en C 1 -C 5 , par exemple le méthyle, l’éthyle, le propyle ou l’isopropyle. Dans certains modes de réalisation, le ligand P est un ligand de formule (a-1) : (a-1) dans laquelle : - R 1 , R 2 , R et n sont tels que décrits ci-dessus ; - * désigne les atomes du ligand P établissant une liaison avec l’atome d’yttrium, laquelle liaison est une liaison covalente ou une liaison dative. Dans certains modes de réalisation, le ligand P est un ligand de formule (a-2) : (a-2) dans laquelle : R et n sont tels que décrits ci-dessus ; * désigne les atomes du ligand P établissant une liaison avec l’atome d’yttrium, laquelle liaison est une liaison covalente ou une liaison dative. Dans certains modes de réalisation, le ligand P est un ligand de formule (a-2) dans laquelle n est égal à 0. Dans la formule (I) ci-dessus, L représente une base de Lewis. La base de Lewis peut être choisie parmi les éthers, amines, phosphates et thioéthers. Des exemples d’éthers incluent l’éther diéthylique, le 1,2-diéthoxyéthane, le 1,2-di-n-propoxyéthane, le 1,2-di-n-butoxyéthane, le tétrahydrofurane, le dioxane et le tétrahydropyrane. Des exemples d’amines incluent les composés de la famille des trialkylamines et des amines aromatiques tels que la pyridine ou la pipérazine et ses dérivés. Un exemple de phosphate inclut le tri-n-butylphosphate. Des exemples de thioéthers incluent les composés de la famille des sulfures de dialkyle, tels que le sulfure de diméthyle. Dans certains modes de réalisation, dans la formule (I) ci-dessus, L représente un éther, plus particulièrement le tétrahydrofurane. L’homme du métier comprendra que le nombre z, correspondant au nombre de L présent dans le complexe, dépend du mode de préparation du composé d’yttrium utilisé lors de la synthèse du complexe selon l’invention. Ce nombre peut être un nombre entier, ou non, et varie de 0 à 4. Dans la formule (I) ci-dessus, [A] - est un anion non-coordinant. Par anion non-coordinant on entend un contre-ion du complexe organométallique cationique d’yttrium. L’anion non-coordinant est typiquement volumineux et suffisamment labile pour permettre le déplacement par un monomère à polymériser. Dans certains modes de réalisation, l’anion non-coordinant présente la formule suivante : B(Ri) 4 - dans laquelle B est l’atome de bore et chaque Ri représente indépendamment l’un de l’autre un radical aliphatique en C 1 -C 20 , substitué ou non, un radical cycloaliphatique en C 3 -C 20 , substitué ou non, ou un radical aromatique en C 6 -C 20 , substitué ou non. Dans certains modes de réalisation, le radical aliphatique, le radical cycloaliphatique et le radical aromatique en C 6 -C 20 peuvent être substitués par un ou plusieurs substituants indépendamment choisis parmi les atomes d’halogène, les groupements alkyles en C 1 -C 5 ou les groupements perfluoroalkyles en C 1 -C 5 . Dans certains modes de réalisation, Ri représente un groupe aryle pouvant être substitué par un ou plusieurs substituants indépendamment choisis parmi les atomes d’halogène, les groupements alkyles en C 1 -C 5 ou les groupements perfluoroalkylés en C 1 -C 5 . Dans certains modes de réalisation, Ri représente indépendamment un groupement phényle, tolyle, mésityle, xylyle ou pentafluorophényle. Dans certains modes de réalisation, les quatre Ri sont des groupements pentafluorophényle. Des exemples d’anion non-coordinant incluent les alkyltris(pentafluorophényl) borate, le tétrakis(pentafluorophényle)borate et le tétrakis[3,5-bis(trifluorométhyl)phényl]borate. Dans certains modes de réalisation, dans la formule (I) ci-dessus, [A] - est le tétrakis(pentafluorophényle)borate. Dans certains modes de réalisation, le complexe organométallique d’yttrium selon la présente invention est un complexe cationique de formule (I) : [YP 2 (L) z ] + [A] - (I) dans laquelle : Y est un atome d’yttrium ; P est un ligand de formule (a-1) : (a-1) dans laquelle : - R 1 , R 2 , R et n sont tels que décrits ci-dessus ; - * désigne les atomes du ligand P établissant une liaison avec l’atome d’yttrium, laquelle liaison est une liaison covalente ou une liaison dative ; - L est une base de Lewis pouvant être choisie parmi les éthers, amines, phosphates et thioéthers, de préférence L est le tétrahydrofurane ; - z est tel que décrit ci-dessus ; -[A] - est tel que décrit ci-dessus, de préférence [A] - est le tétrakis(pentafluorophényle)borate. Dans certains modes de réalisation, le complexe organométallique d’yttrium selon la présente invention est un complexe cationique de formule (I) : [YP 2 (L) z ] + [A] - (I) dans laquelle : - Y est un atome d’yttrium ; - P est un ligand représenté par la formule (a-2) : (a-2) dans laquelle : R et n sont tels que décrits ci-dessus, plus particulièrement n est 0 ; * désigne les atomes du ligand P établissant une liaison avec l’atome d’yttrium, laquelle liaison est une liaison covalente ou une liaison dative ; L est une base de Lewis pouvant être choisie parmi les éthers, amines, phosphates et thioéthers, de préférence L est le tétrahydrofurane ; z est tel que décrit ci-dessus ; [A] - est tel que décrit ci-dessus, de préférence [A] - est le tétrakis(pentafluorophényle)borate. Préparation du complexe organométallique d’yttrium Le complexe organométallique d’yttrium cationique de formule (I) peut être préparé selon un procédé comprenant les étapes suivantes : faire réagir un halogénure d’yttrium, par exemple le chlorure d’yttrium, en présence d’une base de Lewis L et d’un composé de formule MP dans lequel M désigne un métal alcalin (par exemple Li ou K) pour donner un précurseur de formule (II) : Y (L) z P 3 (II) dans laquelle Y est un atome d’yttrium et z désigne un nombre allant de 0 à 4 ; faire réagir le précurseur de formule (II) en présence d’une base de Lewis L avec un agent cationisant pour donner un complexe organométallique d’yttrium cationique de formule (I). L’agent cationisant employé à l’étape (b) des procédés réagit avec le composé d’yttrium pour former une paire d’ions. Les composés ioniques sont préférés à titre d’agent cationisant. L’agent cationisant peut être un composé de formule [A] - [Q] + dans laquelle l’anion [A] - est tel que décrit ci-dessus et le cation [Q] + est un proton, un cation carbonium et ses dérivés substitués (carbocation primaire, secondaire ou tertiaire), un cation ammonium et ses dérivés substitués (ammonium primaire, secondaire, tertiaire, quaternaire), un cation oxonium et ses dérivés substitués, un cation phosphonium, un cation cycloheptyltriényle, un cation ferrocénium ayant un métal de transition, ou similaire. Des exemples de cations carbonium incluent de manière non-limitative les cations carbonium tri-substitués, tels que le cation triphénylcarbonium, le cation tri(méthylphényl) carbonium et le cation tri(diméthylphényl) carbonium. Des exemples de cations ammonium incluent de manière non-limitative les cations ammonium primaires, secondaires et tertiaires. Des exemples de cations ammonium secondaires incluent les dialkylammonium et diarylammonium, par exemple le cation diméthylammonium, diéthylammonium, di(isopropyl) ammonium, le cation dicyclohexylammonium et le cation diphénylammonium. Des exemples de cations ammonium ternaires incluent les trialkyles ammonium, par exemple le cation triméthylammonium, le cation triéthylammonium, le cation tripropylammonium et le cation tributylammonium (en particulier tri(n-butyl)ammonium). Des exemples de cations ammonium incluent également les cations anilinium et leurs dérivés, tels que le cation anilinium, les cations N-alkylanilinium et N, N-dialkylanilinium, tels que le cation N-méthylanilinium, N,N-diméthylanilinium, le cation N, N-diéthylanilinium, le cation N, N-2,4,6-pentaméthylanilinium, le cation p-bromo-N,N-diméthylanilinium et le cation p-nitro-N,N-diméthylanilinium. Des exemples de cations phosphonium incluent de manière non-limitative les cations triarylphosphonium, tels que le cation triphénylphosphonium, le cation tri(méthylphényl) phosphonium et le cation tri(diméthylphényl) phosphonium. Dans certains modes de réalisation, le cation [Q] + est un cation carbonium ou un cation ammonium tel que décrits ci-dessus, de préférence [Q] + est le cation triphénylcarbonium, le cation N, N-diméthylanilinium ou le cation N, N-diéthylanilinium. Dans certains modes de réalisation, l’agent cationisant peut donc être un sel d'ammonium trialkyl-substitué, un sel de N, N-dialkylanilinium, un sel de dialkylammonium ou un sel de carbonium tri-substitué. Dans certains modes de réalisation, l’agent cationisant peut être un composé de formule (IV) suivante: [Q] + [B(Ri) 4 ] - (IV) dans laquelle [Q] + et Ri sont tels que décrits ci-dessus, de manière préférée [Q] + est le cation triphénylcarbonium, le cation N, N-diméthylanilinium ou le cation N, N-diéthylanilinium. Des exemples d’agent cationisant de formule (IV) incluent le triéthylammoniumtétra(phényl) borate, le tripropylammoniumtétra(phényl)borate, le tri(n-butyl) ammoniumtetra(phényl)borate, le triméthylammoniumtétra(p-tolyl)borate, le triméthylammoniumtétra(o-tolyl))borate, le tri(n-butyl)ammonium tetrakis(pentafluorophényl) borate, le tripropylammoniumtetrakis(o, p-diméthylphényl)borate, le tri(n-butyl)ammoniumtetrakis(m, m-diméthylphényl)borate, le tri(n-butyl)ammoniumtetrakis(p- trifluorométhylphényl) borate, le tri(n-butyl) ammoniumtétrakis(3,5-ditrifluorométhylphényl)borate, le tri(n-butyl) ammoniumtétra(o-tolyl)borate, le N,N-diméthylaniliniumtétra(phényl)borate, le N,N-diméthylanilinium tétrakis[3,5-bis(trifluorométhyl)phényl]borate, le N,N-diéthylaniliniumtétra(phényl) borate, le N,N-2,4,6-pentaméthylaniliniumtétra(phényl)borate, le di(1-propyl)ammoniumtétrakis (pentafluorophényl)borate, le dicyclohexylammoniumtetra(phényl)borate, le triphénylcarboniumtétrakis(pentafluorophényl) borate, le triphénylcarbonium tétrakis[3,5-bis(trifluorométhyl)-phényl]borate, le N, N-diméthylaniliniumtétrakis (pentafluorophényl)borate, le ferrocéniumtétrakis(pentafluorophényl)borate, le complexe triphénylcarbéniumpentaphénylcyclopentadiényle, le complexe N, N-diéthylaniliniumpentaphénylcyclopentadiényle. L’agent cationisant est de préférence un sel de N, N-dialkylanilinium, plus préférentiellement le N, N-diméthylanilinium tétrakis (pentafluorophényl) borate. Les agents cationisants mentionnés ci-dessus peuvent être utilisés seuls ou en mélange de deux ou plus. Plus particulièrement, le complexe organométallique d’yttrium cationique de formule (I) dans laquelle P est un ligand de formule (a-2) et L est le tétrahydrofurane peut être préparé selon un procédé comprenant les étapes de : faire réagir YX 3 (THF) z , X étant un atome d’halogène, de préférence l’atome de chlore, et z variant de 0 à 4, et MCH 2 Ph-o-NMe 2, M étant un métal alcalin, de préférence Li, pour donner un précurseur de formule (II’) : Y(CH 2 -Ph-o-NMe 2 ) 3 (II’) faire réagir le précurseur de formule (II’) avec un agent cationisant, par exemple le N, N-diméthylanilinium tétrakis (pentafluorophényl) borate, pour donner le complexe organométallique d’yttrium cationique. Les conditions opératoires d’un tel procédé et leur optimisation, en matière notamment de durée, de solvant, de temps de réaction et de température, relèvent des connaissances générales de l’homme du métier et de son savoir-faire dans ce domaine. Système catalytique Le complexe d’yttrium de formule (I) peut avantageusement être utilisé en combinaison avec un co-catalyseur afin de réaliser la polymérisation d’alcènes ou de diènes conjugués. Ainsi, la présente invention concerne également un système catalytique comprenant au moins un complexe d’yttrium cationique de formule (I) tel que décrit ci-dessus et un co-catalyseur. Dans le système catalytique, le rapport molaire (co-catalyseur)/(complexe organométallique d’yttrium) est supérieur ou égal à 5. L’homme du métier comprendra qu’il n’y a pas de limite maximale au domaine de valeurs de ce rapport molaire. En effet, il n’y a pas de valeur maximale, même préférentielle, pour ce rapport molaire (co-catalyseur)/(complexe organométallique cationique d’yttrium) qui soit imposée par une désactivation du système catalytique dans les procédés de polymérisation d’alcènes, de diènes conjugués ou de leurs mélanges. Le co-catalyseur peut être n’importe quel co-catalyseur communément employé dans le domaine technique. Plus particulièrement, le co-catalyseur peut être un agent alkylant organométallique de métaux des groupes 1, 2, 12 et 13 du tableau périodique selon l’IUPAC (décembre 2018). Des exemples de co-catalyseurs incluent les co-catalyseurs appartenant au groupe constitué par les alkyles magnésium, alkyles lithium, alkyles de zinc, alkyles aluminium, réactifs de Grignard et les mélanges de ces constituants. Des co-catalyseurs appartenant au groupe des alkyles aluminium peuvent être représentés par la formule (V) suivante : (Ra) m’ Al (ORb) n’ H p’ X q’ (V) dans laquelle : Ra et Rb sont identiques ou différents et représentent chacun un groupe hydrocarboné de 1 à 15 atomes de carbone, de préférence un groupe hydrocarboné de 1 à 4 atomes de carbone ; X est un atome d’halogène ; et m’, n’, p’ et q’ sont des nombres satisfaisant aux conditions suivantes : 0 0 ≦ n’ 0 ≦ p’ 0 ≦ q’ m’ + n’ + p’ + q’ = 3. Tout particulièrement, les alkyles aluminium de formule (V) peuvent être des composés représentés par les formules suivantes : (a) (Ra) m’ Al(ORb) 3-m’ dans laquelle Ra et Rb sont identiques ou différents et représentent chacun un groupe hydrocarboné de 1 à 15 atomes de carbone, de préférence un groupe hydrocarboné de 1 à 4 atomes de carbone ; et m’ est de préférence un nombre satisfaisant à la condition de 1,5 ≦ m’ ≦ 3 ; (b) (Ra) m’ AlX 3-m’ dans laquelle Ra est un groupe hydrocarboné de 1 à 15 atomes de carbone, de préférence un groupe hydrocarboné de 1 à 4 atomes de carbone ; X est un atome d’halogène ; et m’ est de préférence un nombre satisfaisant à la condition de 0 m’ (c) (Ra) m AlH 3-m’ dans laquelle Ra est un groupe hydrocarboné de 1 à 15 atomes de carbone, de préférence un groupe hydrocarboné de 1 à 4 atomes de carbone ; et m’ est de préférence un nombre satisfaisant à la condition de 2 ≦ m’ (d) (Ra) m’ Al(ORb) n’ X q’ dans laquelle Ra et Rb peuvent être identiques ou différents et représentent chacun un groupe hydrocarboné de 1 à 15 atomes de carbone, de préférence un groupe hydrocarboné de 1 à 4 atomes de carbone ; X est un atome d’halogène ; et m’ , n’ et q’ sont des nombres satisfaisant aux conditions de 0 m’ ≦ 3, 0 ≦ n’ q’ m’ + n’ + q’ = 3. Des exemples particuliers des composés alkyaluminium comprennent : - les tri-n-alkylaluminiums, tels que le triméthylaluminium, le triéthylaluminium, le tri-n-butylaluminium, le tripropylaluminium, le tripentylaluminium, le trihexylaluminium, le trioctylaluminium et le tridécylaluminium ; - les trialkylaluminium à chaîne ramifiée, tels que triisopropylaluminium, triisobutylaluminium, tri-sec-butylaluminium, tri-tert-butylaluminium, tri-2-méthylbutylaluminium, tri-3-méthylbutylaluminium, tri-neopentylaluminium, tri-2-méthylpentylaluminium, tri-3-méthylpentylaluminium, tri- Le 4-méthylpentylaluminium, le tri-2-méthylhexylaluminium, le tri-3-méthylhexylaluminium et le tri-2-éthylhexylaluminium ; - les tricycloalkylaluminiums, tels que le tricyclohexylaluminium et le tricyclooctylaluminium ; - les triarylaluminum, tels que le triphénylaluminium et le tritolylaluminium ; - les trialcénylaluminiums représentés par la formule (i-C 4 H 9 ) x Al y (C 5 H 10 ) z (où x, y et z sont des nombres positifs et z ≧ 2x), tels que l'isoprénylaluminium ; - les alcoolates d'alkylaluminium, tels que le méthoxyde d'isobutylaluminium, l'éthoxyde d'isobutylaluminium et l'isopropoxyde d'isobutylaluminium ; - les alcoolates de dialkylaluminium, tels que le méthylate de diméthylaluminium, l'éthoxyde de diéthylaluminium et le butoxyde de dibutylaluminium ; - les sesquialkoxydes d'alkylaluminium, tels que le sesquiéthoxyde d'éthylaluminium et le sesquibutoxyde de butylaluminium ; - les alkylaluminiums partiellement alcoxylés ayant une composition moyenne représentée par R a 2.5 Al(OR b ) 0.5; encore appelés aluminoxanes, par exemple le méthylaluminoxane (MAO), l’éthylaluminoxane, l’isobutylaluminoxane, le triisobutylaluminoxane ; - les aryloxydes de dialkylaluminium, tels que le phénoxyde de diéthylaluminium, le diéthylaluminium (2,6-di-t-butyl-4-méthylphénoxyde), l'éthylaluminumbis (2,6-di-t-butyl-4-méthylphénoxyde), le diisobutylalumium (2,6-di -t-butyl-4-méthylphénoxyde) et isobutylaluminumbis (2,6-di-t-butyl-4-méthylphénoxyde) ; - les halogénures de dialkylaluminium, tels que le chlorure de diméthylaluminium, le chlorure de diéthylaluminium, le chlorure de dibutylaluminium, le bromure de diéthylaluminium et le chlorure de diisobutylaluminium ; - les sesquihalogénures d'alkylaluminium, tels que le sesquichlorure d'éthylaluminium, le sesquichlorure de butylaluminium et le sesquibromure d'éthylaluminium ; - les alkylaluminiums partiellement halogénés, tels que le dichlorure d'éthylaluminium, le dichlorure de propylaluminium et le dibromure de butylaluminium ; - les hydrures de dialkylaluminium, tels que l'hydrure de diéthylaluminium et l'hydrure de diisobutylaluminium ; - les alkylaluminiums partiellement hydrogénés, par exemple les dihydrures d'alkylaluminium, tels que le dihydrure d'éthylaluminium et le dihydrure de propylaluminium ; et - les alkylaluminiums partiellement alcoxylés et halogénés, tels que l'éthoxychlorure d'éthylaluminium, le butoxychlorure de butylaluminium et l'éthoxybromure d'éthylaluminium. Des co-catalyseurs appartenant au groupe des alkyles magnésium, alkyles de zinc ou alkyles de Cd (groupe 2 ou groupe 12) peuvent être représentés par la formule suivante : RaRbM 3 dans laquelle Ra et Rb peuvent être identiques ou différents et représentent chacun un groupe hydrocarboné de 1 à 15 atomes de carbone, de préférence un groupe hydrocarboné de 1 à 4 atomes de carbone; et M 3 est Mg, Zn ou Cd. Dans certains modes de réalisation, le co-catalyseur est un alkyle aluminium. Des exemples d’alkyle aluminium préférés incluent : - les aluminoxanes, tels que le méthylaluminoxane (MAO), l’éthylaluminoxane, l’isobutylaluminoxane, le triisobutylaluminoxane ; - les tri-alkyaluminium de formule Al(C 1 -C 10 -alkyl) 3 , tels que le triméthylaluminium, triéthylaluminium, tri-n-propylaluminium, tri-isopropylaluminium, tri-n-butylaluminium, tri-isobutylaluminium (TiBA), tri-t-butylaluminium, tri-n-pentylaluminium, tri-neopentylaluminium, tri-n-hexyl-aluminium, tri-cyclohexylaluminium, tri-n-octylaluminium, de préférence le tri-isobutylaluminuim ; - les hydrures de dialkylaluminium de formule (Al(C 1 -C 10 -alkyl) 2 H), tels que l’hydrure de diéthylaluminium, l’hydrure de diisopropylaluminium, l’hydrure de di-n-propylaluminium, l'hydrure de di-isobutylaluminium, l’hydrure de di-n-butylaluminium, l’hydrure de di-n-octylaluminium, de préférence l’hydrure de diisobutylaluminium ; - les monohalogénures d'alkylaluminium, tel que le chlorure de diéthylaluminium (CDEA). Dans certains modes de réalisation, le co-catalyseur est un tri-alkyle aluminium de formule Al(C 1 -C 10 -alkyl) 3 , tels que le triméthylaluminium, triéthylaluminium, tri-n-propylaluminium, tri-isopropylaluminium, tri-n-butylaluminium, tri-isobutylaluminium (TiBA), tri-t-butylaluminium, tri-n-pentylaluminium, tri-neopentylaluminium, tri-n-hexyl-aluminium, tri-cyclohexylaluminium, tri-n-octylaluminium, de préférence le tri-isobutylaluminuim. Dans certains modes de réalisation, le co-catalyseur est un hydrure de dialkylaluminium de formule (Al(C 1 -C 10 -alkyl) 2 H), tels que l’hydrure de diéthylaluminium, l’hydrure de diisopropylaluminium, l’hydrure de di-n-propylaluminium, l'hydrure de di-isobutylaluminium, l’hydrure de di-n-butylaluminium, l’hydrure de di-n-octylaluminium, de préférence l’hydrure de diisobutylaluminium. Le co-catalyseur selon l’invention peut être un mélange d’au moins deux co-catalyseurs tels que décrits ci-dessus. Préparation du système catalytique Préparation in situ Le système catalytique selon l'invention peut être préparé par ajout des constituants du système catalytique directement au solvant de polymérisation contenant le ou les monomère(s) à polymériser (préparation in situ ). Les constituants du système catalytique peuvent être ajoutés en même temps ou l’un après l’autre. Typiquement, le co-catalyseur est ajouté en premier. Le complexe d’yttrium cationique de formule (I) est ensuite ajouté. Pré-mélange Les constituants du système catalytique peuvent être pré-mélangés avant d'être mis en contact avec le solvant contenant le ou les monomère(s) à polymériser, en introduisant dans un solvant hydrocarboné inerte les constituants du système catalytique, pendant un temps compris 0 et 120 minutes, à une température allant de 10°C à 80°C, éventuellement supérieure à la température ambiante, généralement allant de 18°C à 60°C, de manière à obtenir un catalyseur pré-mélangé. Le catalyseur pré-mélangé ainsi obtenu est ensuite mis en contact avec le solvant contenant le ou les monomère(s) à polymériser. La préparation du système catalytique est typiquement réalisée dans un solvant hydrocarboné de bas poids moléculaire, tel que par exemple le cyclohexane, le méthylcyclohexane, le n-heptane, ou un mélange de ces solvants, de préférence dans le n-heptane, ou encore dans un solvant aromatique tel que le toluène. Il convient de noter que les solvants non-aromatiques sont particulièrement préférés. Les constituants du système catalytique peuvent être ajoutés comme suit. Dans une première étape, le co-catalyseur est ajouté dans le solvant. Dans une seconde étape, le complexe d’yttrium cationique de formule (I) est ajouté. Les constituants du système catalytique peuvent alternativement être ajoutés comme suit. Dans une première étape, le complexe d’yttrium cationique de formule (I) est ajouté dans le solvant. Dans une seconde étape, le co-catalyseur est ajouté. Préparation in situ en deux étapes Le co-catalyseur peut dans un premier temps être mélangé avec les monomères à polymériser. Le complexe d’yttrium cationique de formule (I) est ensuite ajouté pour conduire la réaction de polymérisation. Polymérisation Le système catalytique de la présente invention peut être employé dans les procédés de polymérisation d’oléfines, plus particulièrement d’alcènes, de diènes conjugués ou leurs mélanges. Les monomères à polymériser peuvent alors être mis en contact avec le système catalytique selon la présente invention. Dans certains modes de réalisation, les monomères à polymériser sont mis en contact avec le co-catalyseur avant addition du complexe organométallique d’yttrium cationique de formule (I). Les monomères à polymériser sont de préférence choisis dans le groupe des monomères constitués par les diènes conjugués, l’éthylène, les α-monooléfines et leurs mélanges. Le diène conjugué utilisé comme monomère est de préférence un 1,3-diène ayant de 4 à 8 atomes de carbone, parmi lesquels on peut citer le 1,3-butadiène ou l’isoprène. Tout particulièrement, le système catalytique de la présente invention peut être employé dans les procédés de polymérisation de monomères choisis parmi l’éthylène, le 1,3-butadiène, l’isoprène et leurs mélanges. Les caractéristiques précitées de la présente invention, ainsi que d’autres, seront mieux comprises à la lecture de la description suivante de plusieurs exemples de réalisation de la présente invention, donnés à titre indicatif et non limitatif. EXEMPLES 1. Préparation du complexe [Y(CH 2 C 6 H 4 -o-NMe 2 ) 2 (THF) 2 ][B(C 6 F 5 ) 4 ] Définition des abréviations : THF = tétrahydrofurane Me = méthyle nBuLi = n-butyllithium TiBA = tri-isobutylaluminium BHT = 2,6-di-tert-butyl-4-méthylphénol Synthèse du complexe Y(CH 2 C 6 H 4 -o-NMe 2 ) 3 Protocole de synthèse de Li-CH 2 C 6 H 4 -o-NMe 2 Dans un tube de Schlenk sous argon, N,N- o -diméthyl- o -toluidine (9,3 g, 68,8 mmol) est dilué dans 71 mL de l’éther diéthylique. On ajoute 29 mL (2,5 M) de n BuLi sur cette solution à température ambiante (de l’ordre de 20°C-23°C). On laisse réagir une nuit. On filtre la solution. On lave avec 4X20 mL de pentane. Le précipité est séché et on récupère 2,3 g de produit. La solution est évaporée au 2/3. On laisse agiter le week-end à température ambiante. On filtre à nouveau et on lave la poudre au pentane. On obtient 5,2 g de solide. On isole pour finir 7,5 g (53 mmol) de Li-CH 2 C 6 H 4 -o-NMe 2 soit un rendement de 77 %. Synthèse de Y(CH 2 C 6 H 4 -o-NMe 2 ) 3 2,54 g de YCl 3 (13 mmol) sont mis en suspension dans 52 mL de THF. Le 2-(diméthylamino)benzyl-lithium (5,5 g, 39 mmol) est solubilisé dans 52 mL de THF (solution brune). Cette solution est ajoutée au goutte-à-goutte sur la solution de YCl 3 à température ambiante. La solution devient verte avec le temps. Après 2h de réaction, le THF est évaporé. On ajoute 58 mL de toluène et on filtre sur célite. On lave le sel avec 3X20mL de toluène. On réduit le volume de la solution à 20 mL. Cette solution est de nouveau filtrée sur célite. On laisse cristalliser à -20°C. On retire le surnageant par une canule filtrante. On sèche le solide sous vide. On réduit le volume du surnageant et on laisse cristalliser. On retire le surnageant, on regroupe les deux solides. On obtient 2,51 g (5,1 mmol) de Y(CH 2 C 6 H 4 -o-NMe 2 ) 3 , soit un rendement de 39 %. Synthèse de [Y(CH 2 C 6 H 4 NMe 2 ) 2 (THF) 2 ][B(C 6 F 5 ) 4 ] (1) Une solution contenant [PhNMe 2 H][B(C 6 F 5 ) 4 ] (326 mg, 0,4 mmol) et 7 mL de THF est ajoutée à une solution contenant 4 mL de THF et Y(CH 2 C 6 H 4 NMe 2 ) 3 (200 mg, 0,4 mmol). La solution est agitée 30 minutes à température ambiante. Les trois quarts de la solution sont évaporés et 8 mL de pentane sont ajoutés. Il apparait alors deux phases. La phase supérieure est retirée et 8 mL de pentane sont de nouveau ajoutés. Le milieu est refroidi une heure à -30°C, la phase du dessus est retirée et l’huile/solide orange est séchée sous vide pour donner [Y(CH 2 C 6 H 4 NMe 2 ) 2 (THF) 2 ][B(C 6 F 5 ) 4 ] (318 mg, 0,27mmol, 68 % de rendement). Contrôle de la composition élémentaire du complexe obtenu : Analyse élémentaire du Complexe obtenu en % : C 50,61, H 3,44, Y 7,90. Calcul théorique pour [Y(CH 2 C 6 H 4 NMe 2 ) 2 (THF) 2 ][B(C 6 F 5 ) 4 ] : C 50,87, H 3,42, Y 7,53 Contrôle par spectroscopie RMN du complexe obtenu : 1 H RMN (400 MHz, THF d 8 , 298K) : 7,42 ppm (d, J = 8 Hz, 2H), 7,16-7,07 ppm (br, 4H, H-Ar), 6,95 (m, 2H, H-Ar), 3,65 ppm (m, 8H, THF), 2,89 ppm (s, 12H, NMe 2 ), 1,81 ppm (m, 8H, THF), 1,76 ppm (s, THF & YCH 2 ) 13 C RMN (75,4 MHz, THF d 8 , 298K) : 149,4 ppm (C 6 F 5 ), 147,0 ppm (C 6 F 5 ), 144,2 ppm (C 6 F 5 ), 140,4 ppm (CN, Ar), 139,4 ppm (C 6 F 5 ), 138,1 ppm (C, Ar), 137,2 ppm (C 6 F 5 ), 134,9 ppm (C 6 F 5 ), 130,4 ppm (CH Ar), 128,1 ppm (CH Ar), 121,1 ppm (C Ar), 121,0 ppm (C, Ar), 67,2 ppm (THF), 48,3 ppm (d, J CY = 25 Hz, YCH 2 ), 44,3 ppm (NMe 2 ), 25,4 ppm (THF) 19 F RMN (THF d 8 , 298K) : -132,8 ppm (br ,2F), -165,0 ppm (t, J = 20 Hz, 1F), -168,5 ppm (t, J = 18 Hz, 2F) 11 B RMN (THF d 8 , 298K) : -16,5 ppm 89 Y RMN (19,6 MHz ,THF d 8 , 328K) : 440,4 ppm 2. Exemples de polymérisation de l’isoprène au moyen du complexe précédemment préparé Pour les exemples 1 à 4 : 2 mL d’une solution de TiBA (50 mM) sont ajoutés dans 38 mL de toluène, puis 2 g (30 mmol) d‘isoprène sont ajoutés. La solution est agitée pendant une nuit. Cette solution est versée dans un tube de Schlenk contenant 16,5 mg (0,01 mmol) de [Y(CH 2 C 6 H 4 NMe 2 ) 2 (THF) 2 ][B(C 6 F 5 ) 4 ]. Le mélange est agité à 30 °C pendant une durée variant entre 5 minutes et une heure selon les essais. La réaction est stoppée par l’ajout de méthanol et le polymère est précipité dans un grand volume de méthanol contenant du BHT (environ 200 mg/L). Le polymère est séché sous vide dynamique à 70°C pendant 3 heures. Pour le contre-exemple 5 : Le procédé de polymérisation de l’isoprène est identique aux exemples 1 à 4 mis à part qu’il utilise un système catalytique à base d’un complexe non cationique Y (CH 2 C 6 H 4 NMe 2 ) 3 synthétisé précédemment. Résultats de la polymérisation de l’isoprène a Déterminé par chromatographie d’exclusion stérique b Déterminé par spectroscopie RMN 1 H et 13 C du polyisoprène. c Kg PI mol Y -1 h -1 Résultats : Il ressort des résultats ci-dessus que le système catalytique comprenant un complexe d’yttrium cationique selon l’invention et un co-catalyseur de type alkylaluminium permet une polymérisation de l’isoprène avec une efficacité accrue au vu d’un système catalytique comprenant un complexe d’yttrium non cationique. 3. Techniques de caractérisation Conversion : La conversion est calculée en via le rapport entre la masse du polymère isolé à la fin de la réaction et la masse d’isoprène introduite dans le réacteur. m isoprène qui représente la masse d’isoprène introduite dans le réacteur, m polyisoprène qui représente la masse de polyisoprène obtenu, Analyse élémentaire Les analyses élémentaires ont été effectuées à Mikroanalytisches Labor Pascher, Remagen (Germany). Les analyses de Résonance Magnétique Nucléaire Les spectres RMN ont été effectués sur un spectromètre Brucker Avance III HD 400 Mz dans des tubes RMN avec des valves en Téflon (Young). Les spectres RMN 1 H ont été calibrés par les protons résiduels des solvants deutérés. Les spectres RMN 13 C ont été calibrés par les carbones résiduels des solvants deutérés et rapportés en ppm par rapport au TMS. Nous avons utilisé les programmes d’impulsion de Bruker sans autre modification. La sonde du spectromètre est une BBFO Bruker gradient Z. Chromatographie par exclusion stérique (SEC) Polyisoprène Les analyses ont été faites sur un système Viscotek (de Malvern Instruments) équipé d’une colonne (PLgel Olexis Guard 7.5x50mm) suivi de trois colonnes (PLgel Olexis Guard 7.5x300mm i.e. de Agilent Technologies). Les détecteurs sont composés d’un réfractomètre d’un RALS (Right-Angle Light Scattering), d’un LALS 7° (Low Angle Light Scattering) et d’un viscosimètre. L’analyse est effectuée à 35°C. Le volume prélevé est de 100 µL. La concentration de l’échantillon est de 3 mg mL -1 . Le solvant utilisé est le THF (stabilisée avec 2,6-di-tert-butyl-4-méthylphénol). Le débit dans la colonne est de 1 mL min -1 , la température dans l’appareil est à 35°C. Le logiciel de traitement des données et d’analyse est OmniSEC. Les masses molaires moyennes ont été calculées grâce à une calibration triple. Complexe organométallique d’yttrium cationique de formule (I) : [YP 2 (L) z ] + [A] - (I) dans laquelle : Y est un atome d’yttrium ; P est un ligand représenté par la formule (a) : (a) dans laquelle : n est un nombre entier allant de 0 à 4 inclus ; chaque R représente indépendamment l’un de l’autre un atome d’halogène, un radical aliphatique en C 1 -C 20 , substitué ou non, un radical cycloaliphatique en C 3 -C 20 , substitué ou non, ou un radical aromatique en C 6 -C 20 , substitué ou non ; x est un nombre entier allant de 0 à 6 inclus ; y est un nombre entier allant de 0 à 6 inclus ; R 1 et R 2 représentent indépendamment l’un de l’autre un atome d’hydrogène, un radical aliphatique en C 1 -C 20 , substitué ou non, un radical cycloaliphatique en C 3 -C 20, substitué ou non, ou un radical aromatique en C 6 -C 20 , substitué ou non ; * désigne les atomes du ligand P établissant une liaison avec l’atome d’yttrium, laquelle liaison est une liaison covalente ou une liaison dative ; L représente une base de Lewis ; z est un nombre allant de 0 à 4 inclus ; et [A] - est un anion non-coordinant. Le complexe organométallique selon la revendication 1 dans lequel P représente un ligand de formule (a-1) : (a-1) dans laquelle R 1 , R 2 , R et n sont tels que définis à la revendication 1 et * désigne les atomes du ligand P établissant une liaison avec l’atome d’yttrium, laquelle liaison est une liaison covalente ou une liaison dative. Le complexe organométallique selon la revendication 2 dans lequel R 1 et R 2 représentent un groupement méthyle et n est égal à 0. Le complexe organométallique selon l’une quelconque des revendications 1 à 3 dans lequel L représente un éther, de préférence le tétrahydrofurane. Le complexe organométallique selon l’une quelconque des revendications 1 à 4 dans lequel l’anion non-coordinant [A] - présente la formule suivante : B(Ri) 4 - dans laquelle B est l’atome de bore et chaque Ri représente indépendamment l’un de l’autre un radical aliphatique en C 1 -C 20 , substitué ou non, un radical cycloaliphatique en C 3 -C 20 , substitué ou non, ou un radical aromatique en C 6 -C 20 , substitué ou non, de préférence un groupe aryle, pouvant être substitué par un ou plusieurs substituants indépendamment choisis parmi les atomes d’halogène, les groupements alkyles en C 1 -C 5 ou les groupements perfluoroalkylés en C 1 -C 5 . Le complexe organométallique selon la revendication 5 dans lequel l’anion non-coordinant est le tétrakis(pentafluorophényle)borate. Procédé de préparation d’un complexe organométallique d’yttrium cationique selon l’une quelconque des revendications 1 à 6 comprenant les étapes de : (a) faire réagir un halogénure d’yttrium en présence d’une base de Lewis L et d’un composé de formule MP dans lequel M désigne un métal alcalin pour donner un précurseur de formule (II) : Y (L) z P 3 (II) dans laquelle : Y est un atome d’yttrium, z désigne un nombre entier ou non allant de 0 à 4, et P désigne un ligand représenté par la formule (a) telle que définie dans l’une quelconques des revendications 1 à 6 ; (b) faire réagir le précurseur de formule (II) avec un agent cationisant pour donner un complexe organométallique d’yttrium cationique. Le procédé selon la revendication 7 dans lequel P désigne un ligand représenté par la formule (a-1) : (a-1) dans laquelle R 1 , R 2 , R et n sont tels que définis à la revendication 1 et * désigne les atomes du ligand P établissant une liaison avec l’atome d’yttrium, laquelle liaison est une liaison covalente ou une liaison dative. Le procédé selon la revendication 8 dans lequel P désigne un ligand représenté par la formule (a-1) dans laquelle R 1 et R 2 représentent un groupement méthyle et n est égal à 0. Le procédé selon l’une quelconque des revendications 7 à 9, dans lequel l’agent cationisant est un composé de formule [A] - [Q] + dans laquelle [A] - est tel que décrit à la revendication 1 ou 5 et [Q] + est un proton, un cation carbonium et ses dérivés substitués, un cation ammonium et ses dérivés substitués, un cation oxonium et ses dérivés substitués, un cation phosphonium, un cation cycloheptyltriényle ou un cation ferrocénium ayant un métal de transition. Le procédé selon la revendication 10 dans lequel l’agent cationisant est un sel d'ammonium trialkyl-substitué, un sel de N, N-dialkylanilinium, un sel de dialkylammonium ou un sel de carbonium tri-substitué. Le procédé selon la revendication 11 dans lequel l’agent cationisant est le dimethylanilinium tetrakis(pentafluorophényl)borate. Système catalytique comprenant un complexe organométallique d’yttrium cationique selon l’une quelconque des revendications 1 à 6 et un co-catalyseur, dans lequel le rapport molaire (co-catalyseur) / (complexe organométallique d’yttrium) est supérieur ou égal à 5. Le système catalytique selon la revendication 13 dans lequel le co-catalyseur est sélectionné dans le groupe constitué par les alkyles magnésium, alkyles lithium, alkyles de zinc, alkyles aluminium, réactifs de Grignard et les mélanges de ces constituants. Le système catalytique selon la revendication 14 dans lequel le co-catalyseur est un alkyle aluminium choisi parmi les aluminoxanes, les tri-alkylaluminium de formule Al(C 1 -C 10 -alkyl) 3 , les hydrures de dialkylaluminium de formule (Al(C 1 -C 10 -alkyl) 2 H) et les monohalogénures d'alkylaluminium.